(57)【要約】【課題】酸化イットリウム蛍光体の発光効率及び発光輝度を改善する。【課題手段】一般式が（Ｙ1-x-yＬｎxＥｕy）2Ｏ3（ただし、Ｌｎは、Ｙ、Ｅｕ以外の希土類元素であり、０≦ｘ＜１，０＜ｙ＜１）で表される酸化イットリウム蛍光体であって、前記酸化イットリウム蛍光体は、Ｓｉを含有しており、そのＳｉの含有量が、５０〜４０００ｐｐｍである。【選択図】図７
2015209432.tif 000002
【特許請求の範囲】
【請求項１】
一般式が（Ｙ1-x-yＬｎxＥｕy）2Ｏ3（ただし、Ｌｎは、Ｙ、Ｅｕ以外の希土類元素であり、０≦ｘ＜１，０＜ｙ＜１）で表される酸化イットリウム蛍光体であって、
前記酸化イットリウム蛍光体は、Ｓｉを含有しており、そのＳｉの含有量が、５０〜４０００ｐｐｍであることを特徴とする酸化イットリウム蛍光体。
【請求項２】
請求項１に記載される酸化イットリウム蛍光体であって、
前記Ｓｉの含有量が、９０〜２０００ｐｐｍであることを特徴とする酸化イットリウム蛍光体。
【請求項３】
請求項１又は２に記載される酸化イットリウム蛍光体であって、
さらにＭｇ、Ｃａ、Ｓｒ及びＢａから選択される少なくとも１種の元素を含むことを特徴とする酸化イットリウム蛍光体。
【請求項４】
請求項３に記載される酸化イットリウム蛍光体であって、
前記酸化イットリウム蛍光体は、Ｂａを含むことを特徴とする酸化イットリウム蛍光体。
【請求項５】
請求項４に記載される酸化イットリウム蛍光体であって、
前記Ｂａの含有量が、５０〜２０００ｐｐｍであることを特徴とする酸化イットリウム蛍光体。
【請求項６】
請求項１から５のいずれか一項に記載される酸化イットリウム蛍光体であって、
励起光として真空紫外線励起を用いることを特徴とする酸化イットリウム蛍光体。
【請求項７】
励起光源と、
前記励起光源からの光の一部を吸収して、蛍光を発光可能な請求項１から６のいずれか一項に記載の酸化イットリウム蛍光体と、
を備える発光装置。
【請求項８】
請求項７に記載される発光装置であって、
前記発光装置が、蛍光表示管（ＶＦＤ）、フィールドエミッションディスプレイ（ＦＥＤ）、プラズマディスプレイパネル（ＰＤＰ）、陰極線管（ＣＲＴ）のいずれかであることを特徴とする発光装置。
【請求項９】
一般式が（Ｙ1-x-yＬｎxＥｕy）2Ｏ3（ただし、Ｌｎは、Ｙ、Ｅｕ以外の希土類元素であり、０≦ｘ＜１，０＜ｙ＜１）で表される酸化イットリウム蛍光体の製造方法であって、
蛍光体原料として、上記蛍光体の組成を構成する金属元素を含む化合物と、Ｓｉの化合物または単体と、融剤としてアルカリ土類金属化合物又はフッ化物から選択される少なくとも１種の元素の化合物とを所定の割合で混合し、原料混合物を得る工程と、
前記原料混合物を焼成する工程と、
焼成物を水中でスラリーに分散する工程と、分散されたスラリーを乾燥する工程と、
を含むことを特徴とする酸化イットリウム蛍光体の製造方法。
【請求項１０】
請求項９に記載される酸化イットリウム蛍光体の製造方法であって、
前記Ｓｉの化合物としてＳｉＯ2を用いることを特徴とする酸化イットリウム蛍光体の製造方法。
【請求項１１】
請求項９又は１０に記載される酸化イットリウム蛍光体の製造方法であって、
前記アルカリ土類金属化合物が、ＢａＦ2、ＢａＣＯ3、ＢａＣｌ2、ＳｒＣＯ3、ＳｒＣｌ2からなる群より選ばれた少なくとも１種以上であり、
前記フッ化物が、ＬｉＦ、ＮａＦ、ＢａＦ2、ＡｌＦ2からなる群より選ばれた少なくとも１種であることを特徴とする酸化イットリウム蛍光体の製造方法。
【発明の詳細な説明】
【技術分野】
【０００１】
本発明は、プラズマディスプレイパネル、高負荷蛍光ランプ、希ガス放電ランプ等の発光装置に使用される真空紫外線励起酸化イットリウム蛍光体及びその製造方法に関する。例えば、真空紫外線励起での発光輝度が改善された酸化イットリウム蛍光体及びその製造方法に関する。
【背景技術】
【０００２】
プラズマディスプレイパネル（以下「ＰＤＰ」とも呼ぶ。）は、図８及び図９に示されるように、２枚のガラス板に挟まれた密閉ガス空間を隔壁で区切り、表示セルと呼ばれる微小な放電空間をマトリックス状に配置したものであり、各表示セルには赤、青、緑に発光する蛍光体が塗布されており、放電で発生する真空紫外線で励起され発光する。また、希ガス放電ランプは、ガラス管内壁に赤、青、緑に発光する蛍光体を混合した３色混合蛍光体が塗布されており、希ガス放電によって発生する真空紫外線で励起され発光する。赤色発光する蛍光体の一つとしては、一般式（Ｙ1-x-yＬｎxＥｕy）2Ｏ3（ＬｎはＹ、Ｅｕ以外の希土類元素、０≦ｘ＜１，０＜ｙ＜１）で表される酸化イットリウム蛍光体（以下「ＹＯＸ蛍光体」とも呼ぶ。）がある。
【０００３】
このような発光デバイスに用いられている真空紫外線励起蛍光体には、更なる発光輝度の向上が求められており、ＹＯＸ蛍光体についても発光輝度が十分でなく改良が必要である。
【０００４】
ＹＯＸ蛍光体の発光輝度を向上させる方法として、焼成時にアルカリ金属、又はアルカリ土類金属の化合物を添加する方法が知られている。例えば、原料混合物の一次焼成後にフッ化ナトリウム等を添加混合して大気中で二次焼成する製造方法が知られている（例えば、特許文献１を参照。）。
【０００５】
また、酸化イットリウム源と、酸化ユーロピウム源とフッ化ユーロピウムの一方又は両方と、フッ化ストロンチウムとフッ化カルシウムの一方又は両方とを混合した混合原料を焼成する製造方法も知られている（例えば、特許文献２を参照。）。
【０００６】
更に、ユーロピウム含有イットリウム化合物と融剤としてフッ化リチウム及び／又はリン酸カルシウムとを水系で混合しスラリーとした後に噴霧乾燥して球状粒子を得た後、焼成する製造方法も知られている（例えば、特許文献３を参照。）。
【０００７】
これらに記載の技術は、いずれも蛍光体粒子を成長させ、紫外線励起や電子線励起での発光輝度改善を図るものである。
【先行技術文献】
【特許文献】
【０００８】
【特許文献１】特公平６−９２５７９号公報
【特許文献２】特開２００７−７０３８８号公報
【特許文献３】特開２００８−６３５７４号公報
【発明の概要】
【発明が解決しようとする課題】
【０００９】
ところで、紫外線励起や電子線励起の場合と異なり、真空紫外線励起の場合は、粒子表面から数十ｎｍ付近のみが発光に関与する。このため、蛍光体の発光効率及び発光輝度を向上させるには、蛍光体粒子を小粒子化して比表面積を増やし、且つ、蛍光体粒子表面近傍の発光効率を高める必要がある。
【００１０】
本発明はこれらの事情に鑑みてなされたものであり、その目的は、真空紫外線により励起されて発光する酸化イットリウム蛍光体の発光効率及び発光輝度を改善した酸化イットリウム蛍光体及びその製造方法を提供することにある。
【課題を解決するための手段】
【００１１】
本発明の一側面に係る酸化イットリウム蛍光体は、一般式が（Ｙ1-x-yＬｎxＥｕy）2Ｏ3（ただし、Ｌｎは、Ｙ、Ｅｕ以外の希土類元素であり、０≦ｘ＜１，０＜ｙ＜１）で表され、前記蛍光体は、Ｓｉを含有する。そのＳｉの含有量は、５０〜４０００ｐｐｍとする。
【００１２】
また他の側面に係る発光装置によれば、励起光源と、前記励起光源からの光の一部を吸収して、蛍光を発光可能な酸化イットリウム蛍光体とを備える。
【００１３】
さらに他の側面に係る酸化イットリウム蛍光体の製造方法によれば、一般式が（Ｙ1-x-yＬｎxＥｕy）2Ｏ3（ただし、Ｌｎは、Ｙ、Ｅｕ以外の希土類元素であり、０≦ｘ＜１，０＜ｙ＜１）で表される酸化イットリウム蛍光体の製造方法であって、蛍光体原料として、上記蛍光体の組成を構成する金属元素を含む化合物と、Ｅｕ化合物と、Ｓｉの化合物と、融剤としてアルカリ土類金属化合物又はフッ化物から選択される少なくとも１種の元素の化合物とを所定の割合で混合し、原料混合物を得る工程と、前記原料混合物を焼成する工程と、焼成物を水中でスラリーに分散する工程と、分散されたスラリーを乾燥する工程とを含むことができる。
【発明の効果】
【００１４】
本発明によれば、真空紫外線励起における発光輝度が良好な酸化イットリウム蛍光体とすることができる。
【図面の簡単な説明】
【００１５】
【図１】図１は、実施例２及び比較例１に係る蛍光体の発光スペクトルを示すグラフである。
【図２】図２は、図１の波長６０５ｎｍ〜６１５ｎｍの部分を拡大したグラフである。
【図３】図３は、図１の波長６２５ｎｍ〜６３５ｎｍの部分を拡大したグラフである。
【図４】図４は、ＹＯＸ蛍光体の平均粒径と粉体輝度、パネル輝度の関係をプロットしたグラフである。
【図５】図５は、ＳｉＯ2添加量を変更してＹＯＸ蛍光体を作製したとき、そのＹＯＸ蛍光体のＳｉ含有量とＹＯＸ蛍光体の平均粒径の関係をプロットしたグラフである。
【図６】図６は、ＳｉＯ2添加量を変更してＹＯＸ蛍光体を作製したとき、そのＹＯＸ蛍光体のＳｉ含有量と粉体の発光輝度の関係をプロットしたグラフである。
【図７】図７は、ＳｉＯ2添加量を変更してＹＯＸ蛍光体を作製したとき、そのＹＯＸ蛍光体のＳｉ含有量とパネル予想輝度の関係をプロットしたグラフである。
【図８】図８は、本発明の一実施の形態に係るＰＤＰの分解斜視図である。
【図９】図９は、図８に示すＰＤＰの断面図である。
【発明を実施するための形態】
【００１６】
以下、本発明の実施の形態を図面に基づいて説明する。ただし、以下に示す実施の形態は、本発明の技術思想を具体化するために、蛍光体及びこれを用いた発光装置並びに蛍光体の製造方法を例示するものであって、本発明は、蛍光体及びこれを用いた発光装置並びに蛍光体の製造方法を以下のものに特定しない。
【００１７】
本発明者は、上述した問題を解決するために鋭意検討した結果、酸化イットリウム蛍光体を製造するときに、融剤として既に知られているＢａＦ2、ＢａＣＯ3、ＢａＣｌ2、ＳｒＣＯ3、ＳｒＣｌ2等のアルカリ土類金属化合物、又はＬｉＦ、ＮａＦ、ＢａＦ2、ＡｌＦ3等のフッ化物に加えて、Ｓｉの化合物または単体を添加することで、Ｓｉを含有させて、蛍光体の発光効率及び発光輝度を向上させることができることを新たに見いだし、本発明を完成させるに至った。この発光輝度が向上する理由は明らかではないが、蛍光体の結晶性を向上させる効果があると考えられる。
【００１８】
この酸化イットリウム蛍光体は、一般式が（Ｙ1-x-yＬｎxＥｕy）2Ｏ3（ただし、ＬｎはＹ、Ｅｕ以外の希土類元素、０≦ｘ＜１，０＜ｙ＜１）で表される。また好ましくは、０＜ｙ≦０．５とする。本実施の形態に係る酸化イットリウム蛍光体は、Ｓｉを含有している。そのＳｉの含有量は、５０〜４０００ｐｐｍとする。これにより、発光効率及び発光輝度が向上された酸化イットリウム蛍光体が得られる。５０ｐｐｍ以上含有しないと輝度向上の効果が見込めず、４０００ｐｐｍ以上含有すると輝度が低下してしまう虞があるからである。好ましくは、Ｓｉの含有量を５０〜３０００ｐｐｍ、より好ましくは、Ｓｉの含有量を９０〜２０００ｐｐｍとする。
【００１９】
さらに酸化イットリウム蛍光体は、Ｍｇ、Ｃａ、Ｓｒ及びＢａから選択される少なくとも１種の元素を含むことができる。
【００２０】
Ｓｉ化合物は、例えば、ＳｉＯ2（二酸化珪素）、ＳｉＣ（炭化珪素）、Ｓｉ３Ｎ４（窒化珪素）等とすることができる。それらのうち、ＳｉＯ2とすることが好ましい。酸化イットリウム蛍光体の発光輝度を安価な材料で向上させることができるからである。またアルカリ土類金属は、ＢａＦ2、ＢａＣＯ3、ＢａＣｌ2、ＳｒＣＯ3、ＳｒＣｌ2からなる群より選ばれた少なくとも１種以上とできる。さらにフッ化物は、ＬｉＦ、ＮａＦ、ＢａＦ2、ＡｌＦ3からなる群より選ばれた少なくとも１種とできる。アルカリ土類金属またはフッ化物を融剤として酸化イットリウム蛍光体を製造することで、その酸化イットリウム蛍光体に残存するＢａの含有量は、５０〜２０００ｐｐｍであることが好ましい。酸化イットリウム蛍光体の粒径を制御して輝度を向上させることができるからである。すなわち、５０ｐｐｍ以上含有しないと輝度向上の効果が見込めず、２０００ｐｐｍ以上含有すると、平均粒径が大きくなり、発光輝度、パネル予想輝度の向上が見込めなくなるからである。
＜蛍光体製造の工程＞
【００２１】
以下、本発明の酸化イットリウム蛍光体の製造方法について、実施の形態及び実施例を用いて説明する。
【００２２】
蛍光体原料として、Ｙ、Ｌａ、Ｇｄ及びＬｕから選択される少なくとも１種の元素の化合物と、Ｅｕ化合物と、Ｓｉの化合物と、融剤としてアルカリ土類金属又はフッ化物から選択される少なくとも１種の元素の化合物とを所定の割合で混合し、原料混合物を得る。この原料混合物を坩堝（るつぼ）に充填後、炉内に入れ、大気中１２００〜１６００℃で焼成する。冷却後、焼成品を湿式で分散処理した後、分離乾燥して酸化イットリウム蛍光体を得る。なお焼成物の分散は、水中でスラリーに分散し、さらに分散されたスラリーを乾燥する。上記元素を含む蛍光体原料は、酸化物、水酸化物、塩化物から選択することができる。つまり、Ｅｕ化合物として、例えば、Ｅｕ2Ｏ3、Ｅｕ（ＯＨ）3、ＥｕＣｌ3等とすることができる。またＳｉの化合物として、酸化物、つまり種々の酸化数を有する酸化珪素、例えばＳｉＯ2とすることができる。
【００２３】
以上のようにして得られた酸化イットリウム蛍光体は、励起光源と組み合わせることで、発光装置を構成できる。発光装置には、照明装置やバックライト光源、あるいは画像表示装置等が挙げられる。画像表示装置には、蛍光表示管（ＶＦＤ）、フィールドエミッションディスプレイ（ＦＥＤ）、プラズマディスプレイパネル（ＰＤＰ）、陰極線管（ＣＲＴ）、液晶ディスプレイ（ＬＣＤ）等が挙げられる。例えば、波長領域が２００ｎｍ以下の真空紫外線で励起され発光する真空紫外線励起蛍光体は、ＰＤＰ表示装置、希ガス放電ランプ等の発光デバイス（真空紫外線励起発光装置）に用いられている。
【００２４】
なお、希ガス放電ランプは、ガラス管内壁に赤、青、緑に発光する蛍光体を混合した３色混合蛍光体が塗布されており、希ガス放電によって発生する真空紫外線で励起され発光する。また、真空紫外線励起発光装置については、以下の実施例において詳細に説明する。
【実施例１】
【００２５】
原料として下記の化合物を秤量した。Ｙ2Ｏ3：０．７２ｍｏｌ、Ｇｄ2Ｏ3：０．２３ｍｏｌ、Ｅｕ2Ｏ3：０．０５ｍｏｌ、フッ化バリウム（ＢａＦ２）を０．３５ｍｏｌ％と、二酸化珪素（ＳｉＯ2）を０．０５ｍｏｌ％とを乾式混合した。混合後、アルミナ坩堝に充填し、大気中１３００℃で８時間焼成した。冷却後、焼成品を取り出し、水中で分散させ、３００メッシュの篩を通した後、分離乾燥した。このようにして、組成式（Ｙ0.72Ｇｄ0.23Ｅｕ0.05）2Ｏ3・Ｓｉで表されるユーロピウム賦活酸化イットリウム蛍光体を得た。この蛍光体は真空紫外線励起で赤色に発光し、体色は白色であった。
【００２６】
ここで、組成式中の「・Ｓｉ」は、蛍光体にＳｉが含有されていることを示す。なお本明細書においてＳｉを「含有する」とは、Ｓｉが不純物として含まれている態様を企図している。ただ本発明はこれに限らず、蛍光体の組成式中にＳｉが含まれる態様も包含する意味で「含有する」という。
【実施例２】
【００２７】
ＳｉＯ2を０．１ｍｏｌ％にする以外は実施例１と同様に行い、ユーロピウム賦活酸化イットリウム蛍光体を得た。
【実施例３】
【００２８】
ＳｉＯ2を０．２ｍｏｌ％にする以外は実施例１と同様に行い、ユーロピウム賦活酸化イットリウム蛍光体を得た。
【実施例４】
【００２９】
ＳｉＯ2を０．３ｍｏｌ％にする以外は実施例１と同様に行い、ユーロピウム賦活酸化イットリウム蛍光体を得た。
【実施例５】
【００３０】
ＳｉＯ2を０．６ｍｏｌ％にする以外は実施例１と同様に行い、ユーロピウム賦活酸化イットリウム蛍光体を得た。
【実施例６】
【００３１】
ＳｉＯ2を２．０ｍｏｌ％にする以外は実施例１と同様に行い、ユーロピウム賦活酸化イットリウム蛍光体を得た。
【比較例１】
【００３２】
原料として下記のものを秤量した。Ｙ2Ｏ3：０．７２ｍｏｌ、Ｇｄ2Ｏ3：０．２３ｍｏｌ、Ｅｕ2Ｏ3：０．０５ｍｏｌ、フッ化バリウムを０．３５ｍｏｌ％を乾式混合した。混合後、アルミナ坩堝に充填し、大気中１３００℃で８時間焼成した。
【００３３】
冷却後、焼成品を取り出し、水中で分散させ、３００メッシュの篩を通した後、分離乾燥した。このようにして、組成式（Ｙ0.72Ｇｄ0.23Ｅｕ0.05）2Ｏ3で表されるユーロピウム賦活酸化イットリウム蛍光体を得した。この蛍光体は真空紫外線励起で赤色に発光し、体色は白色であった。
【比較例２】
【００３４】
ＳｉＯ2を１０．０ｍｏｌ％にする以外は実施例１と同様に行い、ユーロピウム賦活酸化イットリウム蛍光体を得た。
［参考例１］
【００３５】
原料として下記のものを秤量した。Ｙ2Ｏ3：０．７２ｍｏｌ、Ｇｄ2Ｏ3：０．２３ｍｏｌ、Ｅｕ2Ｏ3：０．０５ｍｏｌを乾式混合した。混合後、アルミナ坩堝に充填し、大気中１３００℃で８時間焼成した。
【００３６】
冷却後、焼成品を取り出し、水中で分散させ、３００メッシュの篩を通した後、分離乾燥した。このようにして、組成式（Ｙ0.72Ｇｄ0.23Ｅｕ0.05）2Ｏ3で表されるユーロピウム賦活酸化イットリウム蛍光体を得た。この蛍光体は真空紫外線励起で赤色に発光し、体色は白色であった。
＜蛍光体の平均粒径の測定＞
【００３７】
蛍光体の平均粒径は空気透過法で測定する。本明細書においては、フィッシャー法によるフィッシャー・サブ・シーブ・サイザー径（ＦＳＳＳ径）を平均粒径とした。
＜蛍光体の発光輝度の測定＞
【００３８】
発光輝度は次の方法で測定した。窒素雰囲気中に設置された蛍光体試料に１４６ｎｍの真空紫外線を照射し、蛍光体からの発光を光電子倍増管で検出した。検出結果から蛍光体の発光輝度を算出した。本明細書においては、励起光源にウシオ電機製エキシマランプを、蛍光光度計に浜松フォトニクス性傾向光度計（ＰＭＡ−１１）を用いた。発光輝度の値は、比較例１の値を１００とする相対値を用いた。
＜真空紫外線励起発光装置の発光輝度の測定＞
【００３９】
次に、本実施例に係る蛍光体を用いた真空紫外線励起発光装置の発光輝度の測定方法について説明する。真空紫外線励起発光装置は、８ｍｍ×８ｍｍの放電空間を２×２配置し、蛍光体層の発光材料に平均粒径別のユーロピウム賦活酸化イットリウム蛍光体を用いた簡易の面放電型ＰＤＰを用いた。また、真空紫外線励起発光装置の発光輝度は浜松フォトニクス製蛍光光度計（ＰＭＡ−１１）を用いて測定した。
【００４０】
以下に示す表１は、実施例１〜６、比較例１、２及び参考例１の混合原料を焼成する際、添加するＳｉＯ2の量を変化させて得られたＹＯＸ蛍光体の平均粒径、粉体の発光輝度、パネル予想輝度の特性及び、ＹＯＸ蛍光体中に含まれるＳｉの含有量（Ｓｉ分析量）およびＢａの含有量（Ｂａ分析量）である。
【００４１】
【表１】
2015209432.tif 000003
【００４２】
表１に示されるように、実施例１〜６のＹＯＸ蛍光体は、比較例１のＹＯＸ蛍光体に比べ、ＳｉＯ2添加量が多いため、ＹＯＸ蛍光体に含まれるＳｉの含有量が多くなっている。なお、比較例１で、ＳｉＯ2の添加量がゼロ（原料にＳｉＯ2を添加していない）にも関らずＳｉの分析値が４０ｐｐｍになっているのは、原料や坩堝からＳｉが不純物として混入したためと考えられる。
【００４３】
表１から、Ｓｉを含有する本実施例のＹＯＸ蛍光体は、比較例１のＹＯＸ蛍光体よりも平均粒径が小さくなることが確認できた。
【００４４】
図１に、実施例２及び比較例１に係る蛍光体の発光スペクトルを、また図１の波長６０５ｎｍ〜６１５ｎｍの部分を拡大したグラフを図２に、６２５ｎｍ〜６３５ｎｍの部分を拡大したグラフを図３に、それぞれ示す。これらの図に示すように、実施例２のＳｉを含有したＹＯＸ蛍光体のメインスペクトルの発光強度が、比較例１のＹＯＸ蛍光体の発光強度より強くなっていることが確認できる。
＜ＹＯＸ蛍光体の平均粒径と粉体輝度、パネル輝度との関係＞
【００４５】
図４は、平均粒径別で、粉体輝度が同等レベルのＹＯＸ蛍光体の平均粒径と粉体輝度、パネル輝度の関係をプロットしたグラフである。パネル輝度は、上記＜真空紫外線励起発光装置の発光輝度の測定＞に記載の簡易の面放電型ＰＤＰを用いた。この図より、ＹＯＸ蛍光体の平均粒径が小さい方が、粉体輝度は同等レベルでも、パネルでの発光効率が高くなり、パネルの発光輝度が高くなることが確認できる。
【００４６】
また粉体輝度が同等レベルでも、粒径が０．０５μｍ小さくなると、パネル輝度は約１．５％上昇することが確認できる。
＜ＹＯＸ蛍光体の平均粒径とその蛍光体のＳｉ含有量との関係＞
【００４７】
図５は、実施例１〜６、比較例１のＳｉＯ2の添加量を変更してＹＯＸ蛍光体を作製したときの、その蛍光体に含有されるＳｉ含有量とＹＯＸ蛍光体の平均粒径の関係をプロットしたグラフである。この図より、Ｓｉを含有することで、平均粒径が小さくなることが確認できた。
＜ＹＯＸ蛍光体の粉体輝度とその蛍光体のＳｉ含有量との関係＞
【００４８】
図６は、実施例１〜６、比較例１のＳｉＯ2の添加量を変更してＹＯＸ蛍光体を作製したときの、その蛍光体のＳｉ含有量と粉体の発光輝度の関係をプロットしたグラフである。この図より、ＹＯＸ蛍光体にＳｉを含有することで、発光輝度が高くなることが確認できた。また、表１および図６に示されるように、実施例１〜５のＹＯＸ蛍光体は、後述するパネル予想発光輝度だけでなく、比較例１のＹＯＸ蛍光体と比較して粉体での発光輝度も高いことが分かった。
＜ＹＯＸ蛍光体のパネル予想輝度とその蛍光体のＳｉ含有量との関係＞
【００４９】
図５より、ＳｉＯ2を添加したＹＯＸ蛍光体は、平均粒径が小さくなった。また図４より、平均粒径が小さくなったＹＯＸ蛍光体は、パネルでの発光効率が向上し、パネル輝度が上がった。その関係は平均粒径が０．０５μｍ小さくなるにしたがって、パネル輝度が約１．５％上昇した。図７はそのことを考慮し、今回の実施例１〜６、比較例１のパネル予想輝度とその蛍光体のＳｉ含有量の関係をプロットしたグラフである。パネル予想輝度の値は、平均粒径が０．０５μｍ小さくなる毎に、輝度が１．５％上がるとし、比較例１の値を１００とする相対値を用いた。
【００５０】
図７に示されるように、本実施例のＹＯＸ蛍光体は、比較例１よりもパネル予想発光輝度が高くなることが分かる。すなわち、原料中へのＳｉＯ2添加によって、ＹＯＸ蛍光体の粒子を小さくする効果があることにより、粉体輝度で比較したときよりも、パネル予想輝度の改善効果が大きくなった。
＜真空紫外線励起発光装置＞
【００５１】
本実施例に係る蛍光体を用いた真空紫外線励起発光装置について、面放電型ＰＤＰを例にとって、図８の分解斜視図及び図９の断面図に基づいて説明する。これらの図に示すように、ＰＤＰは２枚のガラス板に挟まれた密閉ガス空間を隔壁で区切り、表示セル（放電セル）と呼ばれる微小な放電空間をマトリックス状に配置したものである。各表示セルには赤、青、緑に発光する蛍光体が塗布されており、放電で発生する真空紫外線で励起され発光する。
【００５２】
本実施例に係る蛍光体を用いた真空紫外線励起発光装置の製造方法は、まず、背面ガラス基板１２にストライプ状のアドレス電極１４を形成し、前面ガラス基板１１上に、表示電極１４に直交する方向にストライプ状の表示電極１３を形成し、この上に絶縁膜からなる誘電体層１５とＭｇＯ等からなる保護層１６を形成する。さらに、背面ガラス基板１２上に本実施例に係る蛍光体複合粒子を含む蛍光体層１９を形成する。これら２枚のガラス基板は、隔壁１８によって約１００μｍのギャップを有し、両基板と隔壁によって放電空間２０が形成される。放電空間２０内には放電によって真空紫外線を放射するＨｅとＸｅの混合ガスやＮｅとＸｅの混合ガス等を６７０ｈＰａ程度封入して、面放電型ＰＤＰを得る。
【産業上の利用可能性】
【００５３】
本発明は、真空紫外線励起における発光輝度が改善された酸化イットリウム蛍光体として、プラズマディスプレイパネル、高負荷蛍光ランプ、希ガス放電ランプ等の真空紫外線励起発光装置の蛍光体として利用することができる。また真空紫外線励起に限らず、他の紫外線で励起される蛍光体としても利用できる。
【符号の説明】
【００５４】
１１…前面ガラス基板
１２…背面ガラス基板
１３…表示電極
１４…アドレス電極
１５…誘電体層
１６…保護層
１７…誘電体層
１８…隔壁
１９…蛍光体層
２０…放電空間
【図１】
2015209432.tif 000004
【図２】
2015209432.tif 000005
【図３】
2015209432.tif 000006
【図４】
2015209432.tif 000007
【図５】
2015209432.tif 000008
【図６】
2015209432.tif 000009
【図７】
2015209432.tif 000010
【図８】
2015209432.tif 000011
【図９】
2015209432.tif 000012